【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
（ｉ）ブロック共重合体である少なくとも１つのエチレン／α−オレフィン共重合体であって、
（ａ）約１．７から約３．５のＭｗ／Ｍｎと、少なくとも１つの融点Ｔｍ（℃）、およびある密度ｄ（ｇ／ｃｍ３）を有し、前記Ｔｍおよびｄの数値が、
Ｔｍ＞−２００２．９＋４５３８．５（ｄ）−２４２２．２（ｄ）２
の関係に相当する；または
（ｂ）約１．７から約３．５のＭｗ／Ｍｎを有し、ならびにＪ／ｇである融解熱ΔＨ、および最高ＤＳＣピークと最高ＣＲＹＳＴＡＦピークの間の温度差として規定される℃であるデルタ量ΔＴによって特徴付けられ、
前記ΔＴおよびΔＨの数値が、以下の関係：
０より大きく１３０Ｊ／ｇまでのΔＨでは、ΔＴ＞−０．１２９９（ΔＨ）＋６２．８１、
ΔＨが１３０ｊ／ｇより大きい場合、ΔＴ≧４８℃
を有し、ならびに
前記ＣＲＹＳＴＡＦピークが、累積ポリマーのうちの少なくとも５パーセントを用いて決定され、そして前記ポリマーの５パーセント未満が特定可能なＣＲＹＳＴＡＦピークを有するとき、ＣＲＹＳＴＡＦ温度は３０℃である；または
（ｃ）エチレン／α−オレフィン共重合体の圧縮成形フィルムで測定された、３００パーセントのひずみかつ１サイクルでのパーセントである弾性回復率Ｒｅを有し、および１０パーセント以内である密度ｄによって特徴付けられ、前記Ｒｅおよびｄの数値が、そのエチレン／α−オレフィン共重合体が実質的に架橋相を有さない場合、以下の関係：
Ｒｅ＞１４８１−１６２９（ｄ）
を満たす；または
（ｄ）ＴＲＥＦを用いて分画される場合、４０℃と１３０℃との間で溶出する分子画分を有し、前記同じ温度間で溶出する比較対象となるランダムエチレン共重合体画分のコモノマーモル含量より少なくとも５パーセント高いコモノマーモル含量を有するという点で特徴付けられ、前記比較対象となるランダムエチレン共重合体が、同じコモノマー（単数または複数）を有し、かつ、前記エチレン／α−オレフィン共重合体のものの１０パーセント内のコモノマーモル含量（ポリマー全体に基づく）、メルトインデックス、及び密度を有する；または
（ｅ）２５℃での貯蔵弾性率Ｇ’（２５℃）および１００℃での貯蔵弾性率Ｇ’（１００℃）によって特徴付けられ、前記Ｇ’（２５℃）対Ｇ’（１００℃）の比が、約１：１から約１０：１である、
エチレン／α−オレフィン共重合体と；
（ｉｉ）１未満の分枝指数を有する少なくとも１つの分枝ポリオレフィンとを含むポリマーブレンド。
【請求項２】
前記エチレン／α−オレフィン共重合体が、約１．７から約３．５のＭw／Ｍnと、少なくとも１つの融点Ｔm（℃）、およびある密度ｄ（ｇ／ｃｍ3）を有し、前記Ｔmおよびｄの数値が、
Ｔm≧８５８．９１−１８２５．３（ｄ）＋１１１２．８（ｄ）2
の関係に相当する、請求項１に記載のポリマーブレンド。
【請求項３】
前記エチレン／α−オレフィン共重合体が、約１．７から約３．５のＭw／Ｍnを有し、ならびにＪ／ｇである融解熱ΔＨ、および最高ＤＳＣピークと最高ＣＲＹＳＴＡＦピークの間の温度差として規定される℃であるデルタ量ΔＴによって特徴付けられ、前記ΔＴおよびΔＨの数値が、以下の関係：
０より大きく１３０Ｊ／ｇまでのΔＨでは、ΔＴ＞−０．１２９９（ΔＨ）＋６２．
８１、
ΔＨが１３０ｊ／ｇより大きい場合、ΔＴ≧４８℃
を有し、ならびに前記ＣＲＹＳＴＡＦピークが、累積ポリマーのうちの少なくとも５パーセントを用いて決定され、そして前記ポリマーの５パーセント未満が特定可能なＣＲＹＳＴＡＦピークを有するとき、ＣＲＹＳＴＡＦ温度は３０℃である、請求項１に記載のポリマーブレンド。
【請求項４】
前記エチレン／α−オレフィン共重合体が、エチレン／α−オレフィン共重合体の圧縮成形フィルムで測定された、３００パーセントのひずみかつ１サイクルでのパーセントである弾性回復率Ｒｅを有し、および（ｇ／ｃｍ3）である密度ｄによって特徴付けられ、前記Ｒｅおよびｄの数値が、そのエチレン／α−オレフィン共重合体が実質的に架橋相を有さない場合、以下の関係：
Ｒｅ＞１４８１−１６２９（ｄ）
を満たす、請求項１に記載のポリマーブレンド。
【請求項５】
前記Ｒｅおよびｄの数値が、次の関係：
Ｒｅ＞１４９１−１６２９（ｄ）
を満たす、請求項４に記載のポリマーブレンド。
【請求項６】
前記Ｒｅおよびｄの数値が、次の関係：
Ｒｅ＞１５０１−１６２９（ｄ）
を満たす、請求項４に記載のポリマーブレンド。
【請求項７】
前記Ｒｅおよびｄの数値が、次の関係：
Ｒｅ＞１５１１−１６２９（ｄ）
を満たす、請求項４に記載のポリマーブレンド。
【請求項８】
前記エチレン／α−オレフィン共重合体が、ＴＲＥＦを用いて分画される場合、４０℃と１３０℃との間で溶出する分子画分であって、前記同じ温度間で溶出する比較対象となるランダムエチレン共重合体画分のコモノマーモル含量より少なくとも５パーセント高いコモノマーモル含量を有するという点で特徴付けられる画分を有し、前記比較対象となるランダムエチレン共重合体が、同じコモノマー（単数または複数）を有し、かつ前記エチレン／α−オレフィン共重合体のものの１０パーセント内のコモノマーモル含量（ポリマー全体に基づく）、メルトインデックス、及び密度を有する、請求項１に記載のポリマーブレンド。
【請求項９】
前記エチレン／α−オレフィン共重合体が、２５℃での貯蔵弾性率Ｇ’（２５℃）および１００℃での貯蔵弾性率Ｇ’（１００℃）によって特徴付けられ、前記Ｇ’（２５℃）対Ｇ’（１００℃）の比が、約１：１から約１０：１である、請求項１に記載のポリマーブレンド。
【請求項１０】
前記α−オレフィンが、スチレン、プロピレン、１−ブテン、１−ヘキセン、１−オクテン、４−メチル−１−ペンテン、ノルボルネン、１−デセン、１，５−ヘキサジエン、またはこれらの組み合わせである、請求項１に記載のポリマーブレンド。
【請求項１１】
前記エチレン／α−オレフィン共重合体が、全組成物の約５重量％から約９５重量％の範囲で存在する、請求項１に記載のポリマーブレンド。
【請求項１２】
前記ポリオレフィンが、高溶融強度ポリプロピレンである、請求項１に記載のポリマーブレンド。
【請求項１３】
前記ポリプロピレンが、耐衝撃性改良ポリプロピレンである、請求項１２に記載のポリマーブレンド。
【請求項１４】
前記ポリプロピレンが、少なくとも１５ｃＮの溶融強度を有する、請求項１２に記載のポリマーブレンド。
【請求項１５】
前記ポリオレフィンが、ポリエチレンである、請求項１に記載のポリマーブレンド。
【請求項１６】
前記ポリオレフィンが、低密度ポリエチレンである、請求項１５に記載のポリマーブレンド。
【請求項１７】
前記低密度ポリエチレンが、溶融強度ＭＳおよびメルトインデックスＩ2によって特徴付けられ、前記溶融強度およびメルトインデックスが、次の関係：ＭＳ＞２４．１−１８．０*ｌｏｇ10（Ｉ2）を満たす、請求項１６に記載のポリマーブレンド。
【請求項１８】
前記低密度ポリエチレンが、少なくとも約１５ｃＮの溶融強度を有する、請求項１６に記載のポリマーブレンド。
【請求項１９】
請求項１に記載のポリマーブレンドを含む異形材。
【請求項２０】
請求項１に記載のポリマーブレンドを含むガスケット。
【請求項２１】
請求項１に記載のポリマーブレンドを含む発泡体。
【請求項２２】
請求項１に記載のポリマーブレンドを含む熱成形体。
【請求項２３】
異形押出によって作製される、請求項１９に記載の異形材。
【請求項２４】
異形押出によって作製される、請求項２０に記載のガスケット。